(57)【要約】【課題】所望の安定した白色ＬＥＤを得るための、蛍光体粉末を均一に分散されることが可能となる光半導体素子封止用エポキシ樹脂組成物の製法を提供する。【解決手段】１次粒子平均径１〜１０μｍの蛍光体粉末を、２５℃での粘度が８〜１２Ｐａ・ｓの液状エポキシ樹脂に混合分散させて平均粒径１〜１０μｍの蛍光体粉末が分散された液状エポキシ樹脂を調整する。ついで、上記蛍光体粉末が分散された液状エポキシ樹脂とともに、少なくとも透明エポキシ樹脂（Ａ成分）および硬化剤（Ｂ成分）を配合して溶融混合することにより光半導体素子封止用エポキシ樹脂組成物を製造する。【選択図】なし【特許請求の範囲】
【請求項１】
１次粒子平均径１〜１０μｍの蛍光体粉末を、２５℃での粘度が８〜１２Ｐａ・ｓの液状エポキシ樹脂に混合分散させて平均粒径１〜１０μｍの蛍光体粉末が分散された液状エポキシ樹脂を調整する工程と、上記蛍光体粉末が分散された液状エポキシ樹脂とともに、少なくとも下記の（Ａ）および（Ｂ）成分を配合して溶融混合する工程とを備えたことを特徴とする光半導体素子封止用エポキシ樹脂組成物の製法。
（Ａ）透明エポキシ樹脂。
（Ｂ）硬化剤。
【請求項２】
上記蛍光体粉末が分散された液状エポキシ樹脂の粘度が、６０℃において１〜５Ｐａ・ｓである請求項１記載の光半導体素子封止用エポキシ樹脂組成物の製法。
【請求項３】
ビッカース硬度１９ＧＰａ以上のセラミック製の３本ロールを用いて、蛍光体粉末を液状エポキシ樹脂に混合分散させて平均粒径１〜１０μｍの蛍光体粉末が分散された液状エポキシ樹脂を調整する請求項１または２記載の光半導体素子封止用エポキシ樹脂組成物の製法。
【請求項４】
上記セラミック製３本ロールの各クリヤランスがエプロン側ロール／真中ロール＝５０〜６０μｍ、真中ロール／送りロール＝１５０〜１６０μｍであり、かつ剪断速度０．５〜５０×１０3 ／ｓｅｃの条件で混合分散を行う請求項１〜３のいずれか一項に記載の光半導体素子封止用エポキシ樹脂組成物の製法。
【発明の詳細な説明】
【技術分野】
【０００１】
本発明は、ＬＥＤディスプレイ，バックライト光源，表示器，各種インジケータ等に利用される白色の発光ダイオード（ＬＥＤ）の樹脂封止に用いられる光半導体素子封止用エポキシ樹脂組成物の製法に関するものである。
【背景技術】
【０００２】
白色ＬＥＤの製造において、ＬＥＤ素子を封止する際に用いられる封止用樹脂組成物としては、蛍光体粉末と、エポキシ樹脂および硬化剤等からなる光半導体素子封止用エポキシ樹脂組成物粉末とを混合したものや、光半導体素子封止用エポキシ樹脂組成物の製造工程中に蛍光体粉末を配合し混合釜等で溶融混合して得られたものが使用されている。
【発明の開示】
【発明が解決しようとする課題】
【０００３】
しかしながら、上記のような封止用樹脂組成物を用いると、配合された蛍光体粉末の分散が不均一であることから種々の問題が発生し好ましいものではなかった。特に、蛍光体粉末と光半導体素子封止用エポキシ樹脂組成物粉末とをブレンドした場合、トランスファー成形中に流れムラが生じたり、混合釜にて直接蛍光体粉末を投入し光半導体素子封止用エポキシ樹脂組成物と混合した場合においても、比重の大きい蛍光体が釜底に堆積して全体の蛍光体濃度が不均一となることが多い。このため、発光色のムラが観察される。
【０００４】
例えば、白色ＬＥＤがＬＥＤの集合体であるディスプレイに使用される場合、一つ一つの発光色のばらつきが問題となる。このため、発光色のばらつきの少ないＬＥＤを選別してディスプレイを構成しているが、結果、生産歩留りが低下するという問題があった。
【０００５】
本発明は、このような事情に鑑みなされたもので、所望の安定した白色ＬＥＤを得るための、蛍光体粉末を均一に分散されることが可能となる光半導体素子封止用エポキシ樹脂組成物の製法の提供をその目的とする。
【課題を解決するための手段】
【０００６】
上記の目的を達成するために、本発明の光半導体素子封止用エポキシ樹脂組成物の製法は、１次粒子平均径１〜１０μｍの蛍光体粉末を、２５℃での粘度が８〜１２Ｐａ・ｓの液状エポキシ樹脂に混合分散させて平均粒径１〜１０μｍの蛍光体粉末が分散された液状エポキシ樹脂を調整する工程と、上記蛍光体粉末が分散された液状エポキシ樹脂とともに、少なくとも下記の（Ａ）および（Ｂ）成分を配合して溶融混合する工程とを備えたという構成をとる。
（Ａ）透明エポキシ樹脂。
（Ｂ）硬化剤。
【０００７】
すなわち、この発明者は、所望する安定した白色ＬＥＤを得るため、蛍光体粉末が均一に分散された光半導体素子の封止材料を得るべく鋭意検討を重ねた。そして、蛍光体粉末の凝集を生じさせることなく封止材料中に混合分散させることを中心に研究を重ねた結果、１次粒子平均径１〜１０μｍの蛍光体粉末を、特定粘度の液状エポキシ樹脂に混合分散させて蛍光体粉末が分散された液状エポキシ樹脂を予め調整する。ついで、この予め調製した蛍光体粉末分散液状エポキシ樹脂とともに、少なくとも透明エポキシ樹脂〔（Ａ）成分〕および硬化剤〔（Ｂ）成分〕を配合して溶融混合すると、蛍光体粉末が凝集することなく均一に分散されることを見出し本発明に到達した。
【発明の効果】
【０００８】
このように、本発明は、特定の蛍光体粉末を、２５℃での粘度が８〜１２Ｐａ・ｓの液状エポキシ樹脂に混合分散させて蛍光体粉末が分散された液状エポキシ樹脂を調整した後、上記蛍光体粉末が分散された液状エポキシ樹脂とともに、少なくとも透明エポキシ樹脂〔（Ａ）成分〕および硬化剤〔（Ｂ）成分〕を配合して溶融混合することにより光半導体素子封止用エポキシ樹脂組成物を製造する方法である。このため、上記蛍光体粉末が凝集することなく１次粒子の状態まで均一に分散されたエポキシ樹脂組成物が得られる。したがって、上記エポキシ樹脂組成物によってＬＥＤ素子を封止すると、安定した白色光が得られ、その機能を充分に発揮することができる。
【０００９】
そして、上記蛍光体粉末が分散された液状エポキシ樹脂の粘度が、６０℃において１〜５Ｐａ・ｓであると、低温での沈降防止効果が得られるとともに、配合する際に取り扱い易い粘度であるために作業性にも優れるようになる。
【００１０】
また、上記蛍光体粉末が分散された液状エポキシ樹脂を調製する工程において、ビッカース硬度１９ＧＰａ以上のセラミック製の３本ロールを用いて、さらには、上記セラミック３本ロールの各クリヤランスがエプロン側ロール／真中ロール＝５０〜６０μｍ、真中ロール／送りロール＝１５０〜１６０μｍであり、かつ剪断速度０．５〜５０×１０3 ／ｓｅｃの条件にて、蛍光体粉末を液状エポキシ樹脂に混合分散させると、蛍光体が一次粒子まで解砕されて均一な分散液が得られ、金属ロールを用いる場合に生じる金属摩耗物の混入を防止することができる。
【発明を実施するための最良の形態】
【００１１】
本発明にかかる光半導体素子封止用エポキシ樹脂組成物は、予め液状エポキシ樹脂に蛍光体粉末を混合分散させ蛍光体粉末が分散された液状エポキシ樹脂を調製する。ついで、上記蛍光体粉末分散液状エポキシ樹脂とともに、少なくとも透明エポキシ樹脂（Ａ成分）と、硬化剤（Ｂ成分）を配合して得られるものである。そして、得られる光半導体素子封止用エポキシ樹脂組成物は、通常、粉末状、もしくはその粉末を打錠したタブレット状として用いられる。
【００１２】
上記蛍光体粉末を予め分散させる液状エポキシ樹脂としては、常温で液状を示すとともに下記に示す特定の粘度を有するものであれば特に限定するものではなく、各種エポキシ樹脂が用いられる。例えば、ビスフェノールＡ型エポキシ樹脂、ビスフェノールＦ型エポキシ樹脂等を用いることができ、脂環式エポキシ樹脂等の低粘度のエポキシ樹脂を併用する場合には、フェノールノボラック型エポキシ樹脂やクレゾールノボラック型エポキシ樹脂等を含有する高粘度または固形のエポキシ樹脂を用いることもできる。そして、上記液状エポキシ樹脂としては、２５℃において粘度８〜１２Ｐａ・ｓのものを用いる必要がある。すなわち、上記粘度範囲を外れ、例えば、８Ｐａ・ｓ未満のような低粘度では、蛍光体分散液に充分な剪断力が加わらず、一次粒子への解砕が不充分となり、分散液の均一性に劣るようになり、蛍光体粒子が沈降しやすくなる傾向がみられる。１２Ｐａ・ｓを超えると、蛍光体の混合性が低下し、樹脂中に練り込まれ難くなるとともに、ロールで混合する際の摩擦熱によって、エポキシ樹脂が変色しやすくなる恐れがあるからである。したがって、後述の透明エポキシ樹脂（Ａ成分）において、２５℃において粘度８〜１２Ｐａ・ｓの特性を有し、かつ常温で液状を示するものであれば同じエポキシ樹脂を用いてもよい。なお、本発明において、常温とは、２５±５℃を意味する。
【００１３】
上記液状エポキシ樹脂に分散させる蛍光体粉末は、発光素子から発光された可視光や紫外線で励起され、励起した光と異なる波長を有する光を発光することができるものである。具体的には、Ｙ、Ｌｕ、Ｓｃ、Ｌａ、ＧｄおよびＳｍから選択された少なくとも１つの元素を含み、Ｃｅで付活されたガーネット系蛍光体やＺｎＳｉＣｕ等の蛍光体があげられる。そして、本発明では、ＹとＡｌを含みＣｅ付活されたイットリウム・アルミニウム・ガーネット（ＹＡＧ）系蛍光体を用いることが好ましい。これによって、長期間に渡って発光装置の輝度を高くでき、信頼性の高い発光ダイオードを形成することができる。
【００１４】
また、一般式（Ｒｅ1-r Ｓｍr ）3 （Ａｌ1-s Ｇａs ）5 Ｏ12：Ｃｅ（但し、０≦ｒ＜１、０≦ｓ≦１、Ｒｅは、Ｙ、Ｇｄ、Ｌａから選択される少なくとも一種）で表される蛍光体を用いることもでき、発光素子に窒化ガリウム系化合物半導体を用いた場合、耐光性や効率などの観点から特に好ましい。
【００１５】
上記Ｃｅで付活されたイットリウム・アルミニウム・ガーネット（ＹＡＧ）系の蛍光体は、ガーネット構造のため、熱、光および水分に強く、励起スペクトルのピークが４５０ｎｍ付近にさせることができる。また、発光ピークも５３０ｎｍ付近にあり７００ｎｍまで裾を引くブロードな発光スペクトルを持つ。しかも、組成のＡｌの一部をＧａで置換することで発光波長が短波長にシフトし、また組成のＹの一部をＧｄで置換することで、発光波長が長波長へシフトする。このように組成を変化することで発光色を連続的に調節することが可能である。即ち、長波長側の強度がＧｄの組成比で連続的に変えられる等の窒化物半導体の青色系発光を白色系発光に変換するための理想条件を備えている。同様に、Ｌｕ、Ｌｃ、ＳｃやＳｍなどを加えて所望の特性を得るようにしても良い。
【００１６】
このような蛍光体は、Ｙ、Ｇｄ、Ｃｅ、Ｓｍ、Ｌａ、ＡｌおよびＧａの原料として酸化物、または高温で容易に酸化物になる化合物を使用し、それらを化学量論比で充分に混合して原料を得る。または、Ｙ、Ｇｄ、Ｃｅ、Ｓｍ、Ｌａの希土類元素を化学量論比で酸に溶解した溶液を蓚酸で共沈したものを焼成して得られる共沈酸化物と、酸化アルミニウム、酸化ガリウムとを混合して混合原料を得る。これにフラックスとしてフッ化アンモニウム等のフッ化物を適量混合して坩堝に詰め、空気中１３５０〜１４５０℃の温度範囲で２〜５時間焼成して焼成品を得、つぎに焼成品を水中でボールミルして、洗浄、分離、乾燥、最後に篩を通すことで得ることができる。
【００１７】
本発明の光半導体素子封止用エポキシ樹脂組成物を用いて得られる発光ダイオードにおいて、このような蛍光物質は２種類以上の蛍光物質を混合させても良い。具体的には、Ａｌ、Ｇａ、ＹおよびＧｄ、ＬａやＳｍの含有量が異なる２種類以上のイットリウム・アルミニウム・ガーネット（ＹＡＧ）系蛍光体を混合させてＲＧＢ（赤色、緑色、青色）の波長成分を増やすこと等ができる。
【００１８】
他にも青色、青緑色や緑色を吸収して赤色が発光可能な蛍光体である、ＥｕおよびＣｒの少なくとも一方で付活されたサファイヤ（酸化アルミニウム）蛍光体や、ＥｕおよびＣｒの少なくとも一方で付活された窒素含有ＣａＯ−Ａｌ2 Ｏ3 −ＳｉＯ3 蛍光体（オキシナイトライド蛍光硝子）等があげられる。これらの蛍光体を利用して発光素子からの光と蛍光体からの光の混色により白色光を得ることもできる。
【００１９】
上記ＥｕおよびＣｒの少なくとも一方で付活された窒素含有ＣａＯ−Ａｌ2 Ｏ3 −ＳｉＯ2 蛍光体は、酸化アルミニウム、酸化イットリウム、酸化珪素及び酸化カルシウムなどの原料に希土類原料を所定に混合した粉末を窒素雰囲気下において１３００〜１９００℃（より好ましくは１５００〜１７５０℃）において溶融し成形させる。ついで、成形品をボールミルして洗浄、分離、乾燥、最後に篩を通して蛍光体を形成させることができる。これにより４５０ｎｍにピークをもった励起スペクトルと約６５０ｎｍにピークがある青色光により赤色発光が発光可能なＥｕおよびＣｒの少なくとも一方で付活されたＣａ−Ａｌ−Ｓｉ−Ｏ−Ｎ系オキシナイトライド蛍光硝子とすることができる。
【００２０】
なお、上記ＥｕおよびＣｒの少なくとも一方で付活されたＣａ−Ａｌ−Ｓｉ−Ｏ−Ｎ系オキシナイトライド蛍光硝子の窒素含有量を増減することによって発光スペクトルのピークを５７５ｎｍから６９０ｎｍに連続的にシフトすることができる。同様に、励起スペクトルも連続的にシフトさせることができる。そのため、Ｍｇ、Ｚｎなどの不純物がドープされたＧａＮやＩｎＧａＮを発光層に含む窒化ガリウム系化合物半導体からの光と、約５８０ｎｍの蛍光体の光の合成光により白色系を発光させることができる。特に、約４９０ｎｍの光が高輝度に発光可能なＩｎＧａＮを発光層に含む窒化ガリウム系化合物半導体からなる発光素子との組合せにおいて理想的に発光を得ることもできる。
【００２１】
また、上述のＣｅで付活されたＹＡＧ系蛍光体とＥｕおよびＣｒの少なくとも一方で付活された窒素含有Ｃａ−Ａｌ−Ｓｉ−Ｏ−Ｎ系オキシナイトライド蛍光硝子とを組み合わせることにより青色系が発光可能な発光素子を利用してＲＧＢ（赤色、緑色、青色）成分を高輝度に含む極めて演色性の高い発光ダイオードを形成させることもできる。このため、所望の顔料を添加するだけで任意の中間色も極めて簡単に形成させることができる。本発明においてはいずれの蛍光体も無機蛍光体であり、有機系の光散乱剤やＳｉＯ2 などを利用して高コントラストと優れた量産性が両立した発光ダイオードを形成させることができる。
【００２２】
上記蛍光体粉末は、１次粒子平均径が１〜１０μｍのものを用いる必要がある。すなわち、１０μｍを超えると、発光ダイオードからの光の反射，屈折が少なくなり、蛍光体による色変換が不充分となって、多量の蛍光体を混合する必要が生じたり、光路長が変わって色ムラが発生しやすくなるからである。また、上記蛍光体粉末の比重は、通常、約５と重く、さらに最大粒径２００μｍの凝集粒となっており、より沈降しやすい状態にある。上記蛍光体粉末を先に述べたエポキシ樹脂組成物の製造工程中に直接添加し混合すると、上記蛍光体粉末が沈降してしまい、蛍光体濃度のばらついた蛍光体粉末含有エポキシ樹脂組成物となる。また、上記のように蛍光体粉末を直接添加した場合、この蛍光体粉末の凝集粒を１次粒子の大きさまで全て分散させることは困難であり、結果、蛍光体粉末の分散が不均一な蛍光体含有エポキシ樹脂組成物になる。したがって、このような蛍光体粉末含有エポキシ樹脂組成物でＬＥＤ素子を樹脂封止しても、安定した所望の色調が得られ難いという問題がある。上記最大粒径および１次粒子平均径は、例えば、つぎのようにして測定される。すなわち、測定対象となる蛍光体粉末を水に投入し、超音波をかけ凝集粒をほぐしてレーザー粒度分布計にて測定する。
【００２３】
そこで、本発明では、予め蛍光体粉末を特定の液状エポキシ樹脂に１次粒子の状態となるまで分散させ、均一性を向上させることにより沈降を防ぎ、白色ＬＥＤとしての歩留りの向上を図ったものである。
【００２４】
上記蛍光体粉末と液状エポキシ樹脂の混合重量比は、蛍光体粉末：液状エポキシ樹脂＝２０：８０〜８０：２０の範囲に設定することが好ましい。また、上記蛍光体粉末を液状エポキシ樹脂に分散した後の組成物（蛍光体マスターバッチ）全体の粘度が６０℃において１〜５Ｐａ・ｓの範囲となるように適宜に設定することが好ましい。なお、上記蛍光体マスターバッチの粘度は、例えば、温度制御可能なプレート部を有するコーンプレート型回転粘度計を用いて測定される。
【００２５】
そして、光半導体素子封止用エポキシ樹脂組成物全体における蛍光体粉末の含有量は１〜２０重量％となるように設定することが好ましく、特に好ましくは５〜１５重量％である。すなわち、光半導体素子封止用エポキシ樹脂組成物全体の１重量％未満では、発光ダイオード等からの光を充分に波長変換できず、色の変化がみられないか、蛍光体部分のみが色が変化して、まだら模様の発光になる傾向がみられる。一方、２０重量％を超えると、蛍光体によって光が遮られ、外部への光の放出量が減少し、光半導体素子の輝度が低下する傾向がみられるからである。
【００２６】
上記予め調製された蛍光体マスターバッチとともに配合される透明エポキシ樹脂（Ａ成分）としては、例えば、ビスフェノールＡ型エポキシ樹脂、ビスフェノールＦ型エポキシ樹脂、フェノールノボラック型エポキシ樹脂やクレゾールノボラック型エポキシ樹脂等のノボラック型エポキシ樹脂、脂環式エポキシ樹脂、トリグリシジルイソシアヌレート、ヒダントインエポキシ樹脂等の含窒素環エポキシ樹脂、水添加ビスフェノールＡ型エポキシ樹脂、脂肪族系エポキシ樹脂、グリシジルエーテル型エポキシ樹脂、ビスフェノールＳ型エポキシ樹脂、低吸水率硬化体タイプの主流であるビフェニル型エポキシ樹脂、ジシクロ環型エポキシ樹脂、ナフタレン型エポキシ樹脂等があげられる。これらは単独でもしくは２種以上併せて用いることができる。これらエポキシ樹脂の中でも、透明性および耐変色性に優れるという点から、ビスフェノールＡ型エポキシ樹脂、ビスフェノールＦ型エポキシ樹脂、ノボラック型エポキシ樹脂、脂環式エポキシ樹脂、トリグリシジルイソシアヌレートを用いることが好ましい。
【００２７】
そして、上記透明エポキシ樹脂（Ａ成分）としては、常温で固形でも液状でもよいが、一般に、使用するエポキシ樹脂の平均エポキシ当量が９０〜１０００のものが好ましく、また固形の場合には、軟化点が１６０℃以下のものが好ましい。すなわち、エポキシ当量が９０より小さい場合には、光半導体素子封止用エポキシ樹脂組成物の硬化体が脆くなる場合がある。また、エポキシ当量が１０００を超える場合には、その硬化体のガラス転移温度（Ｔｇ）が低くなる場合があるからである。
【００２８】
上記硬化剤（Ｂ成分）としては、例えば、酸無水物系硬化剤、フェノール系硬化剤があげられる。上記酸無水物系硬化剤としては、例えば、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、メチルヘキサヒドロ無水フタル酸、メチルテトラヒドロ無水フタル酸等があげられる。これらは単独でもしくは２種以上併せて用いることができる。これら酸無水物系硬化剤の中でも、無水フタル酸、ヘキサヒドロ無水フタル酸、テトラヒドロ無水フタル酸、メチルヘキサヒドロ無水フタル酸を用いることが好ましい。上記酸無水物系硬化剤としては、その分子量が１４０〜２００程度のものが好ましく、また無色ないし淡黄色の酸無水物が好ましい。
【００２９】
一方、上記フェノール系硬化剤としては、例えば、フェノールノボラック樹脂系硬化剤等があげられる。
【００３０】
また、上記硬化剤（Ｂ成分）としては、その目的および用途によっては、上記酸無水物系硬化剤およびフェノール系硬化剤以外に、従来から公知のエポキシ樹脂の硬化剤、例えば、アミン系硬化剤、上記酸無水物系硬化剤をアルコールで部分エステル化したもの、またはヘキサヒドロフタル酸、テトラヒドロフタル酸、メチルヘキサヒドロフタル酸等のカルボン酸の硬化剤を単独で、もしくは酸無水物系硬化剤およびフェノール系硬化剤と併用してもよい。例えば、カルボン酸の硬化剤を併用した場合には、硬化速度を速めることができ、生産性を向上させることができる。なお、これらの硬化剤を用いる場合においても、その配合割合は、酸無水物系硬化剤およびフェノール系硬化剤を用いた場合の配合割合（当量比）に準じればよい。
【００３１】
上記透明エポキシ樹脂（Ａ成分）と前述の液状エポキシ樹脂と硬化剤（Ｂ成分）との配合割合は、上記透明エポキシ樹脂（Ａ成分）と前述の液状エポキシ樹脂の合計量中のエポキシ基１当量に対して、硬化剤（Ｂ成分）におけるエポキシ基と反応可能な活性基（酸無水基または水酸基）が０．５〜１．５当量となるような割合に設定することが好ましく、より好ましくは０．７〜１．２当量である。すなわち、活性基が０．５当量未満の場合には、光半導体素子封止用エポキシ樹脂組成物の硬化速度が遅くなるとともに、その硬化体のガラス転移温度が低くなる傾向がみられ、１．５当量を超えると、耐湿性が低下する傾向がみられるからである。
【００３２】
さらに、本発明における光半導体素子封止用エポキシ樹脂組成物には、前記Ａ成分およびＢ成分以外に、必要に応じて、従来から用いられている、例えば、硬化促進剤、劣化防止剤、変性剤、シランカップリング剤、脱泡剤、レベリング剤、離型剤、染料、顔料等の公知の各種の添加剤を適宜配合してもよい。
【００３３】
上記硬化促進剤としては、特に限定されるものではなく、例えば、１，８−ジアザビシクロ（５．４．０）ウンデセン−７、トリエチレンジアミン、トリ−２，４，６−ジメチルアミノメチルフェノール等の３級アミン類、２−エチル−４−メチルイミダゾール、２−メチルイミダゾール等のイミダゾール類、トリフェニルホスフィン、テトラフェニルホスホニウム・テトラフェニルボレート、テトラ−ｎ−ブチルホスホニウム−ｏ，ｏ−ジエチルホスホロジチオエート等のリン化合物、４級アンモニウム塩、有機金属塩類、およびこれらの誘導体等があげられる。これらは単独で用いてもよく２種以上併せて用いてもよい。これら硬化促進剤の中でも、３級アミン類、イミダゾール類、リン化合物を用いることが好ましい。
【００３４】
上記硬化促進剤の含有量は、上記透明エポキシ樹脂（Ａ成分）１００重量部（以下「部」と略す）に対して０．０１〜８．０部に設定することが好ましく、より好ましくは０．１〜３．０部である。すなわち、０．０１部未満では、充分な硬化促進効果が得られ難く、また８．０部を超えると、得られる硬化体に変色がみられる場合があるからである。
【００３５】
上記劣化防止剤としては、例えば、フェノール系化合物、アミン系化合物、有機硫黄系化合物、ホスフィン系化合物等の従来から公知の劣化防止剤があげられる。上記変性剤としては、例えば、グリコール類、シリコーン類、アルコール類等の従来から公知の変性剤があげられる。上記シランカップリング剤としては、例えば、シラン系、チタネート系等の従来から公知のシランカップリング剤があげられる。また、上記脱泡剤としては、例えば、シリコーン系等の従来公知の脱泡剤があげられる。
【００３６】
そして、本発明において、光半導体素子封止用エポキシ樹脂組成物は、例えば、次のようにして製造することによって、液状、粉末状、もしくは、その粉末を打錠したタブレット状として得ることができる。すなわち、まず、蛍光体粉末を前記特定の粘度を有する液状エポキシ樹脂に混合し分散させて、平均粒径１〜１０μｍの蛍光体粉末が均一に分散された蛍光体粉末含有液状エポキシ樹脂（蛍光体マスターバッチ）を調製する。つぎに、上記蛍光体粉末が分散された液状エポキシ樹脂（蛍光体マスターバッチ）とともに、前記Ａ成分およびＢ成分、および、必要により配合される添加剤を適宜配合する。また、粉末状、もしくは、その粉末を打錠したタブレット状として得るには、例えば、上記した各成分を適宜配合し、予備混合した後、混練機を用いて混練して溶融混合し、次いで、これを室温まで冷却した後、公知の手段によって、粉砕し、必要に応じて打錠することにより製造することができる。
【００３７】
上記蛍光体粉末を液状エポキシ樹脂に混合して分散させ蛍光体マスターバッチを調製する処理工程としては、例えば、ビッカース硬度１９ＧＰａ以上のセラミック製３本ロールを用いて、蛍光体粉末を液状エポキシ樹脂に混合分散させて蛍光体粉末含有液状エポキシ樹脂（蛍光体マスターバッチ）を調製する処理工程が好ましい。すなわち、通常、金属製の分散機を使用して蛍光体粉末を分散させると、金属汚染により蛍光体粉末が黒く変色してしまうため、上記のようにビッカース硬度１９ＧＰａ以上の材質を備えた金属以外のもの、例えば、黒色アルミナや炭化ケイ素等のセラミック製の３本ロールが好適に用いられる。なお、上記ビッカース硬度は、ＪＩＳ  Ｒ１６１０  ２００３におけるファインセラミックスの硬さ試験方法に準じて測定される値である。
【００３８】
さらに、分散機としては、上記３本ロール以外各種分散機があるが、蛍光体粉末含有液状エポキシ樹脂（蛍光体マスターバッチ）の仕上がり粘度（調製後の粘度）が、６０℃において１Ｐａ・ｓ未満となると、例えば、蛍光体粉末含有液状エポキシ樹脂（蛍光体マスターバッチ）を室温近傍（例えば、３０℃前後）に保管した場合、沈降が生じてしまうため、１Ｐａ・ｓ以上の粘度を有することが効率良く製造できる装置として、上記ビッカース硬度１９ＧＰａ以上のセラミック製３本ロールが好適に用いられる。また、仕上がり粘度（蛍光体マスターバッチ調製後の粘度）が、６０℃において５Ｐａ・ｓを超えると、歩留まりが悪くなるため、前述のように、６０℃において１〜５Ｐａ・ｓの範囲となるように、各成分の配合割合を設定することが好ましい。
【００３９】
なお、上記蛍光体粉末の沈降の確認はつぎのようにして行われる。すなわち、直径１２ｃｍ×高さ１６ｃｍの円柱形状のプラスチック容器に、蛍光体粉末濃度７０重量％で、６０℃における粘度１Ｐａ・ｓの蛍光体マスターバッチ（蛍光体粉末含有液状エポキシ樹脂）を入れ、３０℃×６ヶ月保存した後、最上層部と下層部をサンプリングして、７００℃×３時間焼き、残渣（灰分）を調べる。その結果、最上層部、下層部ともに初期値の６９．７重量％から６９．７重量％と変化しておらず、６０℃において１Ｐａ・ｓ以上であれば沈降していないこととする。
【００４０】
そして、上記蛍光体粉末を液状エポキシ樹脂に混合して分散させ蛍光体マスターバッチを調製する処理工程において、使用する液状エポキシ樹脂は、２５℃において粘度８〜１２Ｐａ・ｓで、蛍光体粉末と所定量混合して、プラネタリミキサー等の混合釜で、例えば、常温にて、１０〜２０ｒｐｍ×２０〜３０分間の予備混合を行う。このように予備混合したものを、例えば、上記のようにビッカース硬度１９ＧＰａ以上のセラミック製３本ロールに常温で通す。上記セラミック製３本ロールの条件は、エプロン側ロール／真中ロール／送りロールの回転数が９／３／１で構成され、送りロール側の回転数が１〜３０ｒｐｍ、クリヤランスがエプロン側ロール／真中ロール：５０〜６０μｍ、真中ロール／送りロール：１５０〜１６０μｍで行うことが好ましい。さらに、剪断速度０．５〜５０×１０3 ／ｓｅｃの条件で予備混合処理を行うことが好ましい。この剪断速度は、ロール直径と、エプロン側ロールと真中ロール間のロールクリヤランスと、ロール回転速度差から算出される値である。
【００４１】
このように上記セラミック製３本ロールでロール練りしたものを、０〜１００μｍグラインドゲージ（ＪＩＳ  Ｋ５６００−２−５  １９９９  塗料一般試験方法  第２部塗料の性状安定性  第５節：分散性）で測定し、最大粒径１０μｍ（場所３点×繰り返し３点の合計９点測定）以下になるまで、ロール練りを繰り返し、仕上がり粘度（調製後）が６０℃において１〜５Ｐａ・ｓの充分に解砕された蛍光体マスターバッチを得ることができる。そして、これを、残りのエポキシ樹脂組成物配合成分とともに混合し、光半導体素子封止用エポキシ樹脂組成物を製造することができる。なお、本発明により得られる光半導体素子封止用エポキシ樹脂組成物が、粉末状もしくはタブレット状である場合には、上記した各成分を溶融混合する時に、Ｂステージ（半硬化状態）としておき、これを使用時に加熱溶融すればよい。
【００４２】
このようにして得られた光半導体素子封止用エポキシ樹脂組成物は、例えば、白色ＬＥＤ製造のためのＬＥＤ素子の封止用として用いられる。すなわち、上記光半導体素子封止用エポキシ樹脂組成物を用いて、光半導体素子を封止するには、特に制限されることはなく、通常のトランスファー成形や注型等の公知のモールド方法により行うことができる。
【００４３】
つぎに、実施例について比較例と併せて説明する。
【００４４】
実施例に先立って下記に示す各成分を準備した。
【００４５】
〔エポキシ樹脂ａ〕
ビスフェノールＡ型エポキシ樹脂（エポキシ当量６５０）
【００４６】
〔エポキシ樹脂ｂ〕
トリグリシジルイソシアヌレート（エポキシ当量１００）
【００４７】
〔酸無水物系硬化剤〕
テトラヒドロ無水フタル酸（酸無水当量１５２）
【００４８】
〔蛍光体粉末ａ〕
ＹＡＧ蛍光体粉末（１次粒子平均径３μｍ）
【００４９】
〔蛍光体粉末ｂ〕
ＹＡＧ蛍光体粉末（１次粒子平均径１０μｍ）
【００５０】
〔蛍光体粉末ｃ〕
ＹＡＧ蛍光体粉末（１次粒子平均径１５μｍ）
【００５１】
〔カップリング剤〕
γ−グリシドキシプロピルトリメトキシシラン
【００５２】
〔硬化促進剤〕
２−エチル−４−メチルイミダゾール
【００５３】
〔劣化防止剤〕
９，１０−ジヒドロ−９−オキサ−１０−フォスファフェナンタレン−１０−オキシド
【実施例１】
【００５４】
粘度１０Ｐａ・ｓ（ａｔ２５℃）の液状エポキシ樹脂（エポキシ当量１８５のビスフェノールＡ型エポキシ樹脂）と蛍光体粉末ａ（１次粒子平均径３μｍ）とを重量比３：７（蛍光体粉末濃度７０重量％）となるように、混合機（プラネタリミキサー）で予備混合を行った（２５℃、１０〜２０ｒｐｍ、２０〜３０分間）。このようにして予備混合したものを、下記の条件のセラミック製３本ロール（ビッカース硬度２０ＧＰａ）で１パス分散させて蛍光体マスターバッチａ（６０℃における粘度３．０Ｐａ・ｓ）を調製した。なお、上記蛍光体マスターバッチａの６０℃における粘度は、前述の方法と同様、コーンプレート型回転粘度計にて測定した。
【００５５】
〔セラミック製３本ロールの条件〕
（１）常温（２５℃）、送りロール側の回転数１０ｒｐｍ、中央ロールの回転数３０ｒｐｍ、エプロン側ロールの回転数９０ｒｐｍ
（２）クリヤランスがエプロン側ロール／真中ロール：５０〜６０μｍ、真中ロール／送りロール：１５０〜１６０μｍ
（３）剪断速度：ロール直径１２５ｍｍ、ロールクリヤランス（ｍｉｎ）０．０５ｍｍとして、〔（３０〜９０ｒｐｍ×１２５ｍｍ×３．１４）／ｍｉｎ〕／０．０５ｍｍ＝４．７×１０-5  ／ｍｉｎ＝７．８５×１０3 ／ｓｅｃ
【００５６】
つぎに、上記調製した蛍光体マスターバッチａとともに後記の表１に示す各成分を同表に示す割合で加熱配合し、冷却，固形化した樹脂組成物を粉砕して、得られた粉砕物をタブレット状に金型を用いて加圧成形することにより目的とするエポキシ樹脂組成物を作製した。
【実施例２】
【００５７】
蛍光体マスターバッチの調製において、セラミック製３本ロールで２パスに変えた。それ以外は実施例１と同様にして蛍光体マスターバッチｂ（６０℃における粘度２．９Ｐａ・ｓ）を調製した。そして、上記調製した蛍光体マスターバッチｂとともに後記の表１に示す各成分を同表に示す割合で配合し、上記実施例１と同様の操作を行うことにより目的とするエポキシ樹脂組成物を作製した。
【実施例３】
【００５８】
蛍光体マスターバッチの調製において、セラミック製３本ロールで３パスに変えた。それ以外は実施例１と同様にして蛍光体マスターバッチｃ（６０℃における粘度２．５Ｐａ・ｓ）を調製した。そして、上記調製した蛍光体マスターバッチｃとともに後記の表１に示す各成分を同表に示す割合で配合し、上記実施例１と同様の操作を行うことにより目的とするエポキシ樹脂組成物を作製した。
【実施例４】
【００５９】
蛍光体マスターバッチの調製において、粘度１０Ｐａ・ｓ（ａｔ２５℃）の液状エポキシ樹脂（エポキシ当量１８５のビスフェノールＡ型エポキシ樹脂）と蛍光体粉末ａ（１次粒子平均径３μｍ）との重量比を５：５（蛍光体粉末濃度５０重量％）に変えた。それ以外は実施例１と同様にして蛍光体マスターバッチｄ（６０℃における粘度１Ｐａ・ｓ）を調製した。そして、上記調製した蛍光体マスターバッチｄとともに後記の表１に示す各成分を同表に示す割合で配合し、上記実施例１と同様の操作を行うことにより目的とするエポキシ樹脂組成物を作製した。
【実施例５】
【００６０】
蛍光体マスターバッチの調製において、粘度１０Ｐａ・ｓ（ａｔ２５℃）の液状エポキシ樹脂（エポキシ当量１８５のビスフェノールＡ型エポキシ樹脂）と蛍光体粉末ａ（１次粒子平均径３μｍ）との重量比を２：８（蛍光体粉末濃度８０重量％）に変えた。それ以外は実施例１と同様にして蛍光体マスターバッチｅ（６０℃における粘度５Ｐａ・ｓ）を調製した。そして、上記調製した蛍光体マスターバッチｅとともに後記の表１に示す各成分を同表に示す割合で配合し、上記実施例１と同様の操作を行うことにより目的とするエポキシ樹脂組成物を作製した。
【実施例６】
【００６１】
蛍光体マスターバッチの調製において、粘度１２Ｐａ・ｓ（ａｔ２５℃）の液状エポキシ樹脂（エポキシ当量１８９のビスフェノールＡ型エポキシ樹脂）を用いた。それ以外は実施例１と同様にして蛍光体マスターバッチｆ（６０℃における粘度４．１Ｐａ・ｓ）を調製した。そして、上記調製した蛍光体マスターバッチｆとともに後記の表１に示す各成分を同表に示す割合で配合し、上記実施例１と同様の操作を行うことにより目的とするエポキシ樹脂組成物を作製した。
【実施例７】
【００６２】
蛍光体マスターバッチの調製において、蛍光体粉末ｂ（１次粒子平均径１０μｍ）を用いた。それ以外は実施例１と同様にして蛍光体マスターバッチｇ（６０℃における粘度１．８Ｐａ・ｓ）を調製した。そして、上記調製した蛍光体マスターバッチｇとともに後記の表１に示す各成分を同表に示す割合で配合し、上記実施例１と同様の操作を行うことにより目的とするエポキシ樹脂組成物を作製した。
【００６３】
〔比較例１〕
後記の表２に示す各成分、ビスフェノールＡ型エポキシ樹脂８０部、トリグリシジルイソシアヌレート２０部、酸無水物系硬化剤５０部、カップリング剤１部、硬化促進剤１部および劣化防止剤２部を配合して加熱混合し、冷却，粉砕することにより粉末状透明エポキシ樹脂組成物（１６メッシュオン１０重量％、３６メッシュパス５０重量％）を作製した。つぎに、上記粉末状透明エポキシ樹脂組成物１５４部とＹＡＧ蛍光体粉末（１次粒子平均径３μｍ）１８．５部とをドライブレンドして蛍光体粉末含有エポキシ樹脂組成物を作製した。
【００６４】
〔比較例２〕
後記の表２に示す各成分を同表に示す割合で配合し混合することにより、蛍光体粉末含有エポキシ樹脂組成物を作製した。すなわち、エポキシ樹脂組成物の混練工程中に、蛍光体粉末を直接添加して混合することにより蛍光体粉末含有エポキシ樹脂組成物を作製した。
【００６５】
〔比較例３〕
蛍光体マスターバッチの調製において、粘度１５Ｐａ・ｓ（ａｔ２５℃）の液状エポキシ樹脂（エポキシ当量１９５のビスフェノールＡ型エポキシ樹脂）を用いた。それ以外は実施例１と同様にして蛍光体マスターバッチｈ（６０℃における粘度５．５Ｐａ・ｓ）を調製した。そして、上記調製した蛍光体マスターバッチｈとともに後記の表２に示す各成分を同表に示す割合で配合し、上記実施例１と同様の操作を行うことによりエポキシ樹脂組成物を作製した。
【００６６】
〔比較例４〕
蛍光体マスターバッチの調製において、蛍光体粉末ｃ（１次粒子平均径１５μｍ）を用いた。それ以外は実施例１と同様にして蛍光体マスターバッチｉ（６０℃における粘度０．９Ｐａ・ｓ）を調製した。そして、上記調製した蛍光体マスターバッチｉとともに後記の表２に示す各成分を同表に示す割合で配合し、上記実施例１と同様の操作を行うことによりエポキシ樹脂組成物を作製した。
【００６７】
【表１】
2008198951.tif 000002
【００６８】
【表２】
2008198951.tif 000003
【００６９】
このようにして得られた実施例および比較例の蛍光体粉末含有エポキシ樹脂組成物を用いて、１５０℃×４分間のトランスファー成形を行い、色度評価用サンプル（直径５０ｍｍ×厚み０．３ｍｍ）を作製した。
【００７０】
〔色度評価〕
上記色度評価用サンプルを用い、図１に示す測定システムからなる大塚電子社製のＭＣＰＤ７０００を使用して色度評価した。すなわち、キセノン光源４から分光された４７０ｎｍの光を投光用ファイバー５を介して色度評価用サンプル６に透過させた。ついで、積分球３で集光し、受光用ファイバー２を介してＭＣＰＤ検出器１に導き色演算を行い、色度（ｘ）を算出して色度のばらつきを評価した。その結果を後記の表３〜表４に示す。
【００７１】
〔成形体中の蛍光体粒子観察〕
上記色度評価用サンプル中に含有された蛍光体粒子の最大粒子径を、ＳＥＭ観察により測定した。その結果を後記の表３〜表４に示す。
【００７２】
〔蛍光体マスターバッチ中の蛍光体粒子〕
実施例１〜７、比較的３，４において調製した各蛍光体マスターバッチ中の蛍光体粒子の最大粒径を０〜１００μｍグラインドゲージ（ＪＩＳ  Ｋ５６００−２−５  １９９９）にて前述の方法に従い測定した。その結果を後記の表３〜表４に示す。
【００７３】
【表３】
2008198951.tif 000004
【００７４】
【表４】
2008198951.tif 000005
【００７５】
上記結果から、実施例品は、成形体中の蛍光体粒子の平均粒径は小さく、色度のばらつきも非常に小さいものであった。
【００７６】
一方、比較例１は、予め調製した粉末状エポキシ樹脂組成物と蛍光体粉末とを単に混練したものであり、成形体中の蛍光体粒子の平均粒径は二次凝集により２００μｍと大きく、色度のばらつきも大きかった。また、比較例２は、蛍光体粉末を他の配合成分とともに配合し混練することにより蛍光体粉末含有エポキシ樹脂組成物を作製したものであり、比較例１と同様、成形体中の蛍光体粒子の平均粒径は二次凝集により２００μｍと大きく、また色度のばらつきも大きかった。さらに、比較例３は、粘度１５Ｐａ・ｓ（ａｔ２５℃）の液状エポキシ樹脂を用い蛍光体マスターバッチを調製して使用したものであり、粘度が高いために他の樹脂成分との混合性が悪く、色度のばらつきが大きかった。また、比較例４は、１次粒子平均径１５μｍの蛍光体粉末を用いて蛍光体マスターバッチを調製し使用したものであり、蛍光体が沈降しやすく、色度にばらつきを生じた。
【図面の簡単な説明】
【００７７】
【図１】蛍光体含有エポキシ樹脂組成物成形体の色度評価を測定するための測定システムを模式的に示す説明図である。
【図１】
2008198951.tif 000006